(57)【要約】【課題】  実質的にカールがなく、寸法安定性にも優れたフレキシブルプリント配線板用基板を、コンパクトな装置で効率よく製造する方法を提供する。【解決手段】  金属箔上にポリイミド樹脂前駆体溶液を連続的に直接塗布し、形成された塗膜中の固形分濃度が４０〜８０質量％となるまで連続的に予備乾燥を行ったのち、これを巻き取り、巻き状態で２００℃未満の温度で１０分以上さらに乾燥を行い、しかる後、２００℃以上の温度でポリイミドを熱硬化させることを特徴とするフレキシブルプリント配線用基板の製造方法。【選択図】  なし【特許請求の範囲】
【請求項１】
金属箔上にポリイミド樹脂前駆体溶液を連続的に直接塗布し、形成された塗膜中の固形分濃度が４０〜８０質量％となるまで連続的に予備乾燥を行ったのち、これを巻き取り、巻き状態で２００℃未満の温度で１０分以上さらに乾燥を行い、しかる後、２００℃以上の温度でポリイミドを熱硬化させることを特徴とするフレキシブルプリント配線用基板の製造方法。
【請求項２】
巻き状態での乾燥の際に、ポリイミド樹脂前駆体溶液が塗布された金属箔上に、溶液塗布部幅の０．５〜２０％を占めるようにスペーサーを挿入することを特徴とする請求項１記載のフレキシブルプリント配線用基板の製造方法。
【発明の詳細な説明】
【技術分野】
【０００１】
本発明はポリイミド樹脂前駆体溶液を金属箔上に連続的に直接塗布してなるフレキシブルプリント配線板用基板の製造方法に関するものである。
【背景技術】
【０００２】
従来、フレキシブルプリント配線板用基板はポリイミドやポリエステルのフィルムと金属箔をエポキシ樹脂やアクリル樹脂などの接着剤を介して貼り合わせて製造されている。しかし、この様な方法で製造されたフレキシブルプリント配線板用基板は、接着剤層のために耐熱性や難燃性が低下するという問題があった。また、金属箔をエッチングした際や、何らかの熱処理を施した際の寸法変化率が大きく、その後の工程で支障をきたすという問題があった。そこで、このような問題を解決するために、接着剤層を存在させることなく、ポリイミド系樹脂層を金属箔上に直接形成することによりフレキシブルプリント配線板用基板を製造する方法が開示されている。例えば、特許文献１においては、特定構造を有するポリイミド樹脂前駆体を金属箔上に直接塗布・乾燥した後、硬化してフレキシブルプリント配線板用基板を得る方法が提案されている。
【０００３】
また、乾燥およびそれに続くポリイミドの硬化方法として、特許文献２には、（１）ライン状で乾燥、硬化をおこなう方法、（２）乾燥のみ行った基板を真空炉等の装置内で巻き戻しながら加熱して硬化させる方法、（３）乾燥のみ行った基板をロール状態で熱処理する方法等の方法が記載されている。さらに同文献には、ロール状で熱処理する場合、不織布、金網等の表面凹凸が大きい基材をスペーサーとして伴巻きすることも記載されている。スペーサーなどを用い乾燥のみを行った基板をロール状態で熱処理する方法は、コンパクトな装置で効率よくフレキシブルプリント配線板用基板を製造することができるが、この方法で製造されたフレキシブルプリント配線板用基板はカールが発生したり、寸法安定性も十分なものではなかった。
【０００４】
【特許文献１】特開昭６０−１５７２８６号公報
【特許文献２】特開平５−１７５６３４号公報
【発明の開示】
【発明が解決しようとする課題】
【０００５】
本発明の目的は、実質的にカールがなく、寸法安定性にも優れたフレキシブルプリント配線板用基板を、コンパクトな装置で効率よく製造出来る方法を提供することにある。
【課題を解決するための手段】
【０００６】
本発明者等は上記課題を解決するために鋭意研究を行った結果、塗膜中の樹脂濃度が特定の範囲になるまで予備乾燥を行った後に巻き取りを行い、特定の温度条件で乾燥し、しかる後に硬化を行うことにより前記課題が解決されることを見出し、本発明に到達した。
【０００７】
すなわち本発明の要旨は、第一に、金属箔上にポリイミド樹脂前駆体溶液を連続的に直接塗布し、形成された塗膜中の固形分濃度が４０〜８０質量％となるまで連続的に予備乾燥を行ったのち、これを巻き取り、巻き状態で２００℃未満の温度で１０分以上さらに乾燥を行い、しかる後、２００℃以上の温度でポリイミドを熱硬化させることを特徴とするフレキシブルプリント配線用基板の製造方法であり、また、第二に、巻き状態での乾燥の際に、ポリイミド樹脂前駆体溶液が塗布された金属箔上に、溶液塗布部幅の０．５〜２０％を占めるようにスペーサーを挿入することを特徴とする前記フレキシブルプリント配線用基板の製造方法である。
【発明の効果】
【０００８】
本発明によれば、実質的にカールがなく、寸法安定性にも優れたフレキシブルプリント配線板用基板を、コンパクトな装置で効率よく製造することができる。
【発明を実施するための最良の形態】
【０００９】
本発明でいうポリイミド樹脂前駆体とは、加熱硬化によってイミド結合を生じ、下記構造式（１）で示される構成単位を有するポリイミド樹脂となるものである。そのような化合物であれば如何なるものも用いることができるが、例えば、ポリイミド樹脂前駆体として、下記構造式（２）で示されるポリアミック酸を用いることができる。ポリアミック酸は通常、ポリアミック酸と溶媒からなるポリイミド樹脂前駆体溶液として製造することができる。
【００１０】
【化１】
2005064278.tif 000002
【００１１】
構造式（１）、（２）において、Ｒは４価の有機残基を、Ｒ’は２価の有機残基を示す。
【００１２】
ポリイミド樹脂前駆体溶液として製造するための溶媒としては、例えば、非プロトン性極性溶媒、エーテル系化合物、水溶性アルコール系化合物が挙げられる。
【００１３】
非プロトン性極性溶媒としては、Ｎ−メチル−２−ピロリドン、Ｎ，Ｎ−ジメチルホルムアミド、Ｎ，Ｎ−ジメチルアセトアミド、ジメチルスルホキシド、ヘキサメチルフォスフォラアミド等が挙げられる。
【００１４】
また、エーテル系化合物としては、２−メトキシエタノール、２−エトキシエタノール、２−（メトキシメトキシ）エトキシエタノール、２−イソプロポキシエタノール、２−ブトキシエタノール、テトラヒドロフルフリルアルコール、ジエチレングリコール、ジエチレングリコールモノメチルエーテル、ジエチレングリコールモノエチルエーテル、ジエチレングリコールモノブチルエーテル、トリエチレングリコール、トリエチレングリコールモノエチルエーテル、テトラエチレングリコール、１−メトキシ−２−プロパノール、１−エトキシ−２−プロパノール、ジプロピレングリコール、ジプロピレングリコールモノメチルエーテル、ジプロピレングリコールモノエチルエーテル、トリプロピレングリコールモノメチルエーテル、ポリエチレングリコール、ポリプロピレングリコール、テトラヒドロフラン、ジオキサン、１，２−ジメトキシエタン、ジエチレングリコールジメチルエーテル、ジエチレングリコールジエチルエーテル等が挙げられる。
【００１５】
また、水溶性アルコール系化合物としては、メタノール、エタノール、１−プロパノール、２−プロパノール、ｔｅｒｔ−ブチルアルコール、エチレングリコール、１，２−プロパンジオール、１，３−プロパンジオール、１，３−ブタンジオール、１，４−ブタジオール、２，３−ブタンジオール、１，５−ペンタンジオール、２−ブテン−１，４−ジオール、２−メチル−２，４−ペンタンジオール、１，２，６−ヘキサントリオール、ジアセトンアルコール等が挙げられる。
【００１６】
これらの溶媒は２種以上を混合して用いることができる。これらの溶媒のうち、特に好ましい例としては、単独溶媒としてはＮ，Ｎ−ジメチルアセトアミド、Ｎ−メチル−２−ピロリドンが挙げられ、また、混合溶媒としては、Ｎ，Ｎ−ジメチルアセトアミドとＮ−メチル−２−ピロリドン、Ｎ−メチル−２−ピロリドンとメタノール、Ｎ−メチル−２−ピロリドンと２―メトキシエタノール等の組み合わせが挙げられる。
【００１７】
次に、ポリイミド樹脂前駆体の製造方法について説明する。
まず、ポリアミック酸からなる溶液は、たとえば、下記構造式（３）で示される芳香族テトラカルボン酸二無水物と下記構造式（４）で示される芳香族ジアミンとを上記溶媒例えば非プロトン性極性溶媒中で反応させることにより製造することができる。
【００１８】
【化２】
2005064278.tif 000003
【００１９】
ここで、R1 は４価の芳香族残基を表す。
【００２０】
【化３】
2005064278.tif 000004
【００２１】
ここで、R2は２価の芳香族残基を表す。
【００２２】
上記反応においては、上記テトラカルボン酸二無水物と上記ジアミンとの割合は、ジアミン１モルに対してテトラカルボン酸二無水物１．０３〜０．９７モルが好ましく、より好ましくはジアミン１モルに対しテトラカルボン酸二無水物が１．０１〜０．９９モルである。また、反応温度は、−３０〜６０℃が好ましく、−２０〜４０℃がより好ましい。
【００２３】
上記反応において、モノマー及び溶媒の混合順序は特に制限はなくいかなる順序でもよい。溶媒として混合溶媒を用いる場合は、個々の溶媒に別々のモノマーを溶解又は懸濁させておき、それらを混合し、撹拌下、所定の温度と時間で反応させることによっても、ポリアミック酸からなる溶液が得られる。このポリイミド樹脂前駆体の溶液は２種類以上混合して用いることもできる。
【００２４】
上記構造式（３）で示される芳香族テトラカルボン酸二無水物の具体例としては、ピロメリット酸、３，３′，４，４′−ビフェニルテトラカルボン酸、３，３′，４，４′−ベンゾフェノンテトラカルボン酸、３，３′，４，４′−ジフェニルスルホンテトラカルボン酸、２，３，３′，４′−ジフェニルエーテルテトラカルボン酸、２，３，３′，４′−ベンゾフェノンテトラカルボン酸、２，３，６，７−ナフタレンテトラカルボン酸、１，４，５，７−ナフタレンテトラカルボン酸、１，２，５，６−ナフタレンテトラカルボン酸、３，３′，４，４′−ジフェニルメタンテトラカルボン酸、２，２−ビス（３，４−ジカルボキシフェニル）プロパン、２，２−ビス（３，４−ジカルボキシフェニル）ヘキサフルオロプロパン、３，４，９，１０−テトラカルボキシペリレン、２，２−ビス［４−（３，４−ジカルボキシフェノキシ）フェニル］プロパン、２，２−ビス［４−（３，４−ジカルボキシフェノキシ）フェニル］ヘキサフルオロプロパンの二無水物等が挙げられる。これらの芳香族テトラカルボン酸二無水物は２種類以上を混合して用いることもできる。
【００２５】
本発明において、特に好ましい芳香族テトラカルボン酸二無水物として、ピロメリット酸または３，３′，４，４′−ビフェニルテトラカルボン酸を用いることが出来る。これらは単独または混合して用いることができる。
【００２６】
また、上記構造式（４）で示される芳香族ジアミンの具体例としては、ｐ−フェニレンジアミン、ｍ−フェニレンジアミン、３，４′−ジアミノジフェニルエーテル、４，４′−ジアミノジフェニルエーテル、４，４′−ジアミノジフェニルメタン、３，３′−ジメチル−４，４′−ジアミノジフェニルメタン、２，２−ビス［４−（４−アミノフェノキシ）フェニル］プロパン、１，２−ビス（アニリノ）エタン、ジアミノジフェニルスルホン、ジアミノベンズアニリド、ジアミノベンゾエート、ジアミノジフェニルスルフィド、２，２−ビス（ｐ−アミノフェニル）プロパン、２，２−ビス（ｐ−アミノフェニル）ヘキサフルオロプロパン、１，５−ジアミノナフタレン、ジアミノトルエン、ジアミノベンゾトリフルオライド、１，４−ビス（ｐ−アミノフェノキシ）ベンゼン、４，４′−ビス（ｐ−アミノフェノキシ）ビフェニル、ジアミノアントラキノン、４，４′−ビス（３−アミノフェノキシフェニル）ジフェニルスルホン、１，３−ビス（アニリノ）ヘキサフルオロプロパン、１，４−ビス（アニリノ）オクタフルオロブタン、１，５−ビス（アニリノ）デカフルオロペンタン、１，７−ビス（アニリノ）テトラデカフルオロヘプタン等が挙げられる。これらの芳香族ジアミンは２種類以上を混合して用いることもできる。
【００２７】
本発明において、特に好ましい芳香族ジアミンとして、ｐ−フェニレンジアミン、または４，４′−ジアミノジフェニルエーテルを用いることが出来る。これらは単独または混合して用いることができる。
【００２８】
本発明において、ポリイミド樹脂前駆体の溶液を製造する際、重合性不飽和結合を有するアミン、ジアミン、ジカルボン酸、トリカルボン酸、テトラカルボン酸の誘導体を添加して、熱硬化時に橋かけ構造を形成させることができる。不飽和化合物としては、マレイン酸、ナジック酸、テトラヒドロフタル酸、エチニルアニリン等が使用できる。
【００２９】
ポリイミド樹脂前駆体の合成条件、乾燥条件、その他の理由等により、ポリイミド樹脂前駆体中に部分的にイミド化されたものが存在していても特に支障はない。
【００３０】
また、これらのポリイミド樹脂前駆体の溶液を製造する際、上記溶媒に可溶なポリイミド樹脂、ポリアミドイミド樹脂等、他の耐熱性樹脂を混合することができる。さらに、接着性（密着性）向上やフィルム物性を向上させるため、シランカップリン剤や各種界面活性剤を微量添加することもできる。
【００３１】
本発明でいう金属箔とは、銅、アルミニウム、鉄、銀、パラジウム、ニッケル、クロム、モリブデン、タングステン又はそれらの合金等の箔を挙げることができ、好ましくは銅である。これらの金属箔についてはその表面に、接着力の向上を目的として、サイディング、ニッケルメッキ、銅‐亜鉛合金メッキ、又は、アルミニウムアルコラート、アルミニウムキレート、シランカップリング剤等によって化学的あるいは機械的な表面処理を施してもよい。金属箔の厚さは５〜５０μｍが好ましく、１０〜２０μｍがより好ましい。
【００３２】
塗布は任意の塗工機を用いて行うことができるが、ダイコーター、リップコーター、グラビアコーター、バーコーター、ドクターブレードコーター、コンマコーター、リバースロールコーター、バーリバースロールコーターなどが挙げられる。また、特性の向上などを目的として多層塗布することも可能であり、その際、各層のポリイミド樹脂前駆体溶液は同じであっても異なっていてもよい。
【００３３】
予備乾燥には任意の装置を用いることができ、熱風乾燥機が好ましいが、赤外線加熱、電磁誘導加熱などを使用又は併用してもよい。
【００３４】
予備乾燥は、好ましくは塗布直後に行い、塗膜中の固形分濃度が４０〜８０質量％の範囲となるまで連続的に行う。このとき固形分濃度が４０質量％未満であると、塗布面のべたつきのため、巻き取りを良好に行うことができない。また、固形分濃度が８０質量％を超えていると、巻き取り、乾燥後にカールが大きくなったり、寸法安定性が悪化しやすくなる。
【００３５】
巻き取り後、２００℃未満の温度で１０分以上乾燥をおこなう。このとき２００℃未満の時間が１０分未満であると、カールが大きくなり、また寸法安定性が悪化する。２００℃未満の温度の期間中は、適宜温度を変動させてよく、一定の温度に保たれる期間が含まれていてもよい。
【００３６】
この後、さらなる熱処理によりポリイミドの硬化を行うが、硬化温度としては２００℃以上、好ましくは３００℃以上である。また、上限は４５０℃程度である。硬化のための時間は２時間以上が好ましく、５時間以上がさらに好ましい。
【００３７】
巻き状態での乾燥の際には、ポリイミド樹脂前駆体溶液が塗布された金属箔上に、スペーサーを挿入することが好ましい。スペーサーは帯状又は紐状のものであり、ポリイミド樹脂前駆体溶液が塗布された金属箔と伴巻きすることによって該金属箔の周間に隙間を設け得るものである。材質としては、金属、樹脂、紙、ガラス繊維など、乾燥工程に耐えられる素材であれば特に限定されず、好ましくはステンレス、銅、アルミニウム、PET、ナイロンなどである。
【００３８】
スペーサーの幅は、溶液塗布部の幅の０．５〜２０％を占めるようにすることが好ましく、さらに好ましくは１〜１０％である。０．５％未満であると伴巻の際に取り扱いにくくなり、一方、２０％を超えると、製品として有効に使える面積が小さくなる。また、スペーサーの配置は、金属箔にしわが入るのを防ぐため、金属箔の幅方向に関して左右対称に位置させるのがよく、左右両端付近に２列もしくは中央と左右両端付近に３列位置させるのが好ましい。複数のスペーサーを用いる場合には、スペーサー幅の合計が上記範囲であればよい。
【００３９】
また、スペーサーの形状は、乾燥時に発生する気体を抜けやすくするための通気性を必要とすることから、凹凸を有することが好ましく、エンボス加工品、コルゲート加工品などの形状が好ましいが、スペーサー自体の通気性が十分でなくても、断続的に用いるなどして所々に空隙を設けることにより、必要な通気性を確保することもできる。スペーサーの厚みは凹凸部も含めて０．１〜３ｍｍが好ましく、０．５〜２ｍｍがより好ましい。同種又は異種スペーサーを積層させることもでき、その際は複数枚全体の厚みが前述の範囲であればよく、単品の厚みは特に限定されない。
【００４０】
スペーサーの伴巻は、前述の塗布・予備乾燥後の巻き取りの際に同時に行うか、または塗布・予備乾燥・巻取り後、改めてポリイミド樹脂前駆体溶液が塗布された金属箔を巻き出し、スペーサーを挟み込みながら別の巻芯に巻き取ってもよい。
【００４１】
ポリイミドの熱硬化に際しては、スペーサーと伴巻した巻き状態で行っても、スペーサーを除去した後に行ってもよいが、よりコンパクトな装置で行うことができ、効率が良いため後者の方が好ましい。熱硬化時は水などのガスが発生するため、減圧下で行うことが好ましい。また、金属箔として銅箔などの酸化しやすい物質を用いる際は、不活性雰囲気下で行うことがより好ましい。
【実施例】
【００４２】
以下、実施例及び比較例に基づいて本発明を具体的に説明するが、本発明はこれに限定されるものではない。
【００４３】
実施例、比較例で得られた基板の評価方法は次の通りである。
（１）カール特性
縦１００ｍｍ、横１００ｍｍの大きさのサンプルを用い、温度２３℃、湿度６０％ＲＨ中に２４時間放置後の曲率半径を測定し、８０ｍｍ以上を◎、５０ｍｍ以上８０ｍｍ未満を○、２０ｍｍ以上５０ｍｍ未満を△、２０ｍｍ未満を×で表した。
（２）寸法変化率
幅１０ｍｍ、長さ２００ｍｍのサンプルを用い、これを塩化第二鉄水溶液中に浸漬し、銅箔を塩化第二鉄水溶液によって全面エッチングして、サンプルから銅箔を全て除去した。エッチング後、およびエッチング後にさらに１５０℃×３０分加熱処理した後の寸法を、デジタル読取顕微鏡（日本光器製ＮＲＭ−Ｄ−２ＸＺ型）を用いて測定し、エッチング前の寸法に対する変化率をMD方向、TD方向についてそれぞれ計算した。
【００４４】
参考例１
（ポリイミド樹脂前駆体溶液の合成例）
ODA０．１５モル、PDA０．８５モル、NMP３３２９ｇを三つ口フラスコにとり、これを氷水中で３０分間攪拌した後、BPDA １．００モルを加え４０℃の湯浴中で１時間攪拌を行い、ポリアミック酸を含有する均一なポリイミド樹脂前駆体溶液を得た。この溶液の固形分濃度は２０質量％であった。これを、溶液イとする。
（なお、各略号の意味は次の通り）
BPDA：３，３´，４，４´‐ビフェニルテトラカルボン酸二無水物
ODA：４，４'−オキシジアニリン
PDA ：パラフェニレンジアミン
NMP：Ｎ−メチル−２−ピロリドン
【００４５】
実施例１
溶液イを厚さ１８μｍの電解銅箔上に硬化後の塗膜厚みが２５μｍになるようにリップコーターを用いて連続的に塗工し、１３０℃で５分間予備乾燥した。このときの塗膜中の固形分濃度は５０質量％であった。得られた幅５０ｃｍ、長さ１００ｍの基板を、幅２０ｍｍ、厚さ１００μｍのステンレス箔にコルゲート加工を施して実質厚み１．５ｍｍとしたスペーサーと伴巻しながらアルミコアに巻き取った。スペーサーは２本用い、基板の左右両端部に伴巻した。
次いで、熱風オーブン中に入れ、室温から１０分かけて１８０℃まで昇温し、さらに５分かけて２００℃まで昇温しつつ乾燥した。その後、オーブンから取り出し、スペーサーを除去して他のアルミコアに巻き取り、熱風イナートオーブン中、窒素雰囲気下にて、室温から１２０分かけて３６０℃まで昇温させ、さらに３６０℃で６時間加熱して硬化反応を行い、フレキシブルプリント配線板用基板を得た。
【００４６】
実施例２
予備乾燥して巻き取った後の乾燥条件を、室温から３０分かけて１８０℃に昇温し、さらに５分かけて２００℃まで昇温、とした以外は、実施例１と同様の操作を行ってフレキシブルプリント配線板用基板を得た。
【００４７】
実施例３
予備乾燥して巻き取った後の乾燥条件を、室温から６０分かけて１８０℃に昇温し、さらに５分かけて２００℃まで昇温、とした以外は、実施例１と同様の操作を行ってフレキシブルプリント配線板用基板を得た。
【００４８】
実施例４
予備乾燥を１４０℃で５分間行って、塗膜の固形分濃度を６０質量％とした以外は、実施例１と同様の操作を行ってフレキシブルプリント配線板用基板を得た。
【００４９】
比較例１
予備乾燥して巻き取った後の乾燥条件を、室温から５分かけて２００℃まで昇温した以外は、実施例１と同様の操作を行ってフレキシブルプリント配線板用基板を得た。
【００５０】
比較例２
予備乾燥して巻き取った後の乾燥条件を、室温から８分かけて２００℃まで昇温した以外は、実施例１と同様の操作を行ってフレキシブルプリント配線板用基板を得た。
【００５１】
比較例３
実施例４において、さらに予備乾燥して巻き取った後の乾燥条件を、室温から８分かけて２００℃まで昇温した以外は、同様の操作を行ってフレキシブルプリント配線板用基板を得た。
【００５２】
実施例１〜４および比較例１〜３で得られたフレキシブルプリント配線板用基板のカール特性および寸法変化率を測定した結果を表１に示した。
【００５３】
【表１】
2005064278.tif 000005
【００５４】
表１に示したように、実施例１〜４で得られたフレキシブルプリント配線板用基板のカール特性および寸法安定性は良好なものであり、高度な実装密度に耐えうるフレキシブルプリント配線板用基板であった。
【００５５】
これに対して、比較例1〜３で得られたフレキシブルプリント配線板用基板は、乾燥条件が本発明の範囲を外れていたため、いずれもカール特性および寸法安定性に劣るものであった。